ГЕОМЕТРИЧЕСКИ КЛАССИФИЦИРОВАННЫЙ, ИМЕЮЩИЙ ОПРЕДЕЛЕННУЮ ФОРМУ ТВЕРДЫЙ НОСИТЕЛЬ ДЛЯ КАТАЛИЗАТОРА ЭПОКСИДИРОВАНИЯ ОЛЕФИНА

1. Носитель для каталитической системы, содержащей по меньшей мере один каталитически активный металл, размещенный на ней, включающий
имеющий определенную геометрическую форму тугоплавкий твердый носитель, в котором толщина по меньшей мере одной стенки указанного, имеющего определенную геометрическую форму тугоплавкого твердого носителя составляет менее 2,5 мм.
2. Носитель по п.1, в котором толщина по меньшей мере одной стенки составляет менее 2,0 мм.
3. Носитель по п.1, в котором толщина по меньшей мере одной стенки составляет менее 1,5 мм.
4. Носитель по п.1, где указанный, имеющий определенную геометрическую форму тугоплавкий твердый носитель содержит структуру полых цилиндров, полых цилиндров, имеющих в поперечном сечении вид вагонного колеса с тремя отверстиями, или пористую структуру в виде сот.
5. Носитель по п.1, где указанный, имеющий определенную геометрическую форму тугоплавкий твердый носитель содержит оксид алюминия, древесный уголь, пемзу, магнезию, диоксид циркония, диоксид титана, кизельгур, сукновальную глину, карбид кремния, кремнезем, диоксид кремния, магнезию, глины, искусственные цеолиты, натуральные цеолиты, керамику или их комбинацию.
6. Носитель по п.1, где указанный, имеющий определенную геометрическую форму тугоплавкий твердый носитель содержит оксид алюминия, имеющий чистоту примерно 99% или более.
7. Носитель по п.1, где указанный, имеющий определенную геометрическую форму тугоплавкий твердый носитель имеет суммарный объем пор примерно от 0,2 мл/г до примерно 0,6 мл/г.
2
8. Носитель по п.7, где указанный, имеющий определенную геометрическую форму тугоплавкий твердый носитель дополнительно имеет по меньшей мере одну из следующих характеристик: (i) площадь поверхности примерно от 0,3 до примерно 3,0 м/г; (ii) по меньшей мере 40% объема пор от пор с диаметром от 1 до 5 мкм; (iii) распределение пор по размеру от 1 до 5 мкм; (iv) объем пор от пор с диаметром 5 мкм и выше менее чем 0,20 мл/г; и (v) объем пор от пор с диаметром меньше, чем 1 мкм, менее чем 0,20 мл/г.
9. Носитель для каталитической системы, содержащей по меньшей мере один каталитически активный металл, размещенный на ней, включающий:
2
имеющий определенную геометрическую форму тугоплавкий твердый носитель, в котором по меньшей мере толщина одной стенки указанного, имеющего определенную геометрическую форму тугоплавкого твердого носителя составляет менее чем 2,5 мм, причем указанный носитель содержит оксид алюминия, имеющий суммарный объем пор примерно от 0,2 мл/г до примерно 0,6 мл/г, площадь поверхности примерно от 0,3 до примерно 3,0 м/г, по меньшей мере 40% объема пор от пор с диаметрами от 1 до 5 мкм, распределение пор по размеру от 1 до 5 мкм, объем пор от пор с диаметром 5 мкм и выше менее чем 0,2 мл/г, и объем пор из пор с диаметром меньше, чем 1 мкм, менее чем 0,2 мл/г.
10. Катализатор, пригодный для эпоксидирования олефина, включающий:
имеющий определенную геометрическую форму тугоплавкий твердый носитель, в котором толщина по меньшей мере одной стенки указанного носителя составляет менее чем 2,5 мм, и каталитически эффективное количество серебра, размещенное на нем.
11. Катализатор по п.10, в котором указанная толщина по меньшей мере одной стенки составляет менее чем 2,0 мм.
12. Катализатор по п.10, в котором указанная толщина по меньшей мере одной стенки составляет менее чем 1,5 мм.
13. Катализатор по п.10, в котором указанный, имеющий определенную геометрическую форму тугоплавкий твердый носитель содержит структуру полых цилиндров, полых цилиндров, имеющих в поперечном сечении вид вагонных колес с тремя отверстиями, или пористую структуру в виде сот.
14. Катализатор по п.10, в котором указанный, имеющий определенную геометрическую форму тугоплавкий твердый носитель содержит оксид алюминия, древесный уголь, пемзу, магнезию, диоксид циркония, диоксид титана, кизельгур, сукновальную глину, карбид кремния, кремнезем, диоксид кремния, магнезию, глины, искусственные цеолиты, натуральные цеолиты, керамику или их комбинацию.
15. Катализатор по п.10, в котором указанный, имеющий определенную геометрическую форму тугоплавкий твердый носитель представляет собой оксид алюминия, имеющий чистоту примерно 90% или более.
16. Катализатор по п.10, в котором указанный, имеющий определенную геометрическую форму тугоплавкий твердый носитель имеет суммарный объем пор примерно от 0,2 мл/г до примерно 0,6 мл/г.
2
17. Катализатор по п.16, в котором указанный, имеющий определенную геометрическую форму тугоплавкий твердый носитель дополнительно имеет по меньшей мере одну из следующих характеристик: (i) площадь поверхности примерно от 0,3 до примерно 3,0 м/г; (ii) по меньшей мере 40 % объема пор от пор с диаметром от 1 до 5 мкм; (iii) распределение пор по размеру от 1 до 5 мкм; (iv) объем пор от пор с диаметром 5 мкм и выше, менее чем 0,20 мл/г; (v) объем пор от пор с диаметром меньше, чем 1 мкм, менее чем 0,20 мл/г.
18. Катализатор по п.10, дополнительно содержащий промотирующее количество промотора на нем, причем промотор содержит одно или более соединений, содержащих щелочной металл, одно или более соединений, содержащих переходный металл, один или более серных компонентов, один или более фторсодержащих компонентов или их комбинацию.
19. Катализатор по п.18, в котором промотором является переходный металл, содержащий по меньшей мере один элемент, выбранный из групп VB, VIB, VIIB и VIII Периодической системы элементов.
20. Катализатор по п.18, в котором переходный металл представляет собой рений, молибден, вольфрам или их комбинацию.
21. Катализатор по п.18, в котором промотором является соединение, содержащее щелочной металл, представляющий собой литий, натрий, калий, рубидий, цезий или их комбинации.
22. Катализатор по п.10, дополнительно содержащий промотирующее количество рения, лития, цезия, серы и необязательно вольфрама, размещенное на указанном носителе.
23. Катализатор, пригодный для эпоксидирования олефина, включающий:
2
имеющий определенную геометрическую форму тугоплавкий твердый носитель, в котором толщина по меньшей мере одной стенки указанного, имеющего определенную геометрическую форму тугоплавкого твердого носителя составляет менее чем 2,5 мм, причем указанный носитель содержит оксид алюминия, имеющий суммарный объем пор примерно от 0,2 мл/г до примерно 0,6 мл/г, площадь поверхности примерно от 0,3 до примерно 3,0 м/г, по меньшей мере 40% объема пор от пор с диаметрами от 1 до 5 мкм, распределение пор по размеру от 1 до 5 мкм, объем пор от пор с диаметром 5 мкм и выше менее чем 0,2 мл/г, и объем пор от пор с диаметром меньше, чем 1 мкм, менее чем 0,2 мл/г; и эффективное количество серебра и промотирующее количество рения, лития, цезия, серы и вольфрама, размещенное на указанном носителе.
24. Способ окисления олефина до олефиноксида, включающий: приведение в контакт по меньшей мере одного олефина с молекулярным кислородом в трубчатом реакторе с неподвижным слоем, в присутствии катализатора окисления олефина, причем указанный катализатор окисления олефина содержит имеющий определенную геометрическую форму тугоплавкий твердый носитель, в котором толщина по меньшей мере одной стенки указанного носителя составляет менее чем 2,5 мм, и каталитически эффективное количество серебра, размещенное на нем.
25. Способ по п.24, в котором указанным по меньшей мере одним олефином является этилен.
26. Способ по п.24, в котором указанное приведение в контакт проводят в паровой фазе.